Brevet FR2893427A1 — publié le 20070518

SYSTEME ELECTROCHIMIQUE SUR PLASTIQUE La présente invention concerne le domaine des dispositifs électrochimiques comportant au moins une espèce active, en particulier des dispositifs électrochromes. Ces dispositifs électrochimiques sont notamment utilisés pour fabriquer des vitrages dont la transmission lumineuse et/ou énergétique ou la réflexion lumineuse et/ou énergétique peuvent être modulées au moyen d'un courant électrique. Si l'on prend l'exemple particulier des systèmes électrochromes, on rappelle que ces derniers, de manière connue, comportent au moins une espèce à coloration anodique ou à coloration cathodique comportant deux états de coloration correspondants à deux états d'oxydation, un des états étant généralement transparent. De nombreux systèmes électrochromes sont construits sur le modèle suivant dit 'à cinq couches' : TC1 / EC1 / EL / EC2 / TC2. TC1 et TC2 sont des matériaux conducteurs électroniques, EC1 et EC2 sont des matériaux électrochromes capables d'insérer de façon réversible et simultanée des cations et des électrons et EL est un matériau électrolyte qui est à la fois un isolant électronique et un conducteur ionique. Les conducteurs électroniques sont connectés à une alimentation électrique externe et l'application d'une différence de potentiel adaptée entre les deux conducteurs électroniques commande le changement de coloration du système. Sous l'effet de la différence de potentiel, suivant le système considéré, les états d'oxydations s'inversent ou bien les ions se désinsèrent d'un matériau électrochrome et s'insèrent dans l'autre matériau électrochrome en passant par le matériau électrolyte. L'électroneutralité de tout le système est assurée par les conducteurs électroniques et le circuit d'alimentation extérieur qui permettent le transport des électrons. Le système électrochrome est généralement déposé sur un support transparent ou non, de nature organique ou minérale, qui prend alors le nom de substrat. Dans certains cas deux substrats peuvent être utilisés, soit que chacun possède une partie du système électrochrome et le système complet est obtenu par assemblage des deux substrats, soit qu'un substrat comporte l'ensemble du système électrochrome et que l'autre est destiné à protéger le système. Lorsque le système électrochrome est destiné à travailler en transmission, les matériaux électroconducteurs sont généralement des oxydes transparents dont la conduction électronique a été amplifiée par dopage tels que In2O3:Sn, In2O3:Sb , ZnO:Al ou SnO2:F. L'oxyde d'indium dopé à l'étain (In2O3:Sn ou ITO) est fréquemment retenu pour ses propriétés de conductivité électronique élevée et son absorption lumineuse faible. Lorsque le système est destiné à travailler en réflexion, l'un des matériaux électroconducteurs peut être de nature métallique. L'un des matériaux électrochromes le plus utilisé et le plus étudié est l'oxyde de tungstène, qui passe d'une coloration bleue à une coloration transparente selon son état d'insertion des charges. C'est un matériau électrochrome à coloration cathodique, c'est-à-dire que son état coloré correspond à l'état inséré (ou réduit) et son état décoloré correspond à l'état désinséré (ou oxydé). Lors de la construction d'un système électrochrome à 5 couches il est d'usage de lui associer un matériau électrochrome à coloration anodique tel que l'oxyde de nickel ou l'oxyde d'iridium dont le mécanisme de coloration est complémentaire. Il s'ensuit une exaltation du contraste lumineux du système. Il a également été proposé d'utiliser un matériau optiquement neutre dans les états d'oxydation concernés, comme par exemple l'oxyde de cérium. Tous les matériaux précédemment cités sont de nature inorganique mais il est possible aussi d'associer des matériaux organiques comme les viologènes (sels de bipyridium), les 5,10-dihydrophénazines, les 1,4-phénylènediamines, les benzidines, les métallocènes, les bleus de Prusse ou des polymères conducteurs électroniques (polythiophène, polypyrrole, polyaniline...) ou les métallopolymères à des matériaux électrochromes inorganiques, voire de n'utiliser que des matériaux électrochromes organiques. Lorsqu'on utilise une structure d'empilement à base essentiellement de matériaux organiques, la structure à 5 couches peut se trouver simplifiée en une structure à 3 couches TC1 / AC / TC2, au sein de laquelle la "couche" active AC se présente sous forme d'une matrice polymère, d'un gel ou d'un liquide. La couche AC comprend alors dans un même milieu tous les matériaux électroactifs nécessaires, à savoir notamment les espèces à colorations anodiques et cathodiques et éventuellement des sels ioniques ayant une fonction d'électrolyte, solubilisés dans un solvant de type carbonate de propylène. En outre, la couche AC peut aussi contenir un ou plusieurs polymères et des additifs. Les systèmes polymères à réseaux interpénétrés décrits dans la demande FR2857759 sont aussi construits sur ce modèle à trois couches. Par ailleurs, les systèmes simples appelés classiquement "viologènes", dans lesquels des espèces à coloration cathodiques de type des sels de bipyridinium (matériaux viologènes proprement dits) et des espèces à coloration anodique (par exemple des phénazines) sont solubilisés dans un liquide ou un gel à base par exemple de carbonate de propylène, sont également des systèmes à 3 couches. Quelle que soit la structure envisagée, on prévoit que ces systèmes électrochimiques soient déposés sur un substrat à fonction verrière de nature organique classiquement à base de PMMA (poly(méthacrylate de méthyle)), de PC (polycarbonate), de PET (polyéthylène téréphtalate, de PEN (polyéthylène naphtoate) ou de COC (copolymères de cyclo-oléfine). Or le dépôt des structures électrochimiques évoquées sur un substrat de nature essentiellement organique pose un certain nombre de problèmes auxquels la présente invention se propose de remédier. Ainsi, les inventeurs ont tout d'abord remarqué que des constituants entrant dans la composition de la couche précédemment mentionnée AC et qui étaient déposés directement sur une portion de surface du substrat de nature organique pouvaient vieillir prématurément ce dernier suite à un phénomène d'attaque chimique. D'autre part, le substrat organique n'autorise pas toujours la fonctionnalité de la couche AC. En outre, l'interaction avec le substrat peut dégrader la fonctionnalité de la couche AC. Les inventeurs ont également fait le constat suivant : La couche TC 1 ou TC2, de nature essentiellement minérale, qui est nécessaire au fonctionnement du système électrochimique qu'il soit tout solide ou tout polymère (elle permet l'amenée de courant nécessaire au passage d'un état coloré à un état décoloré et réciproquement) pose des problèmes à l'interface avec le substrat organique. En effet, TC1 ou TC2, généralement à base d'ITO et au demeurant épaisse pour obtenir la résistivité requise (inférieure à 5 ohm carré), demande un dépôt à chaud (plusieurs centaines de degrés) afin d'améliorer sa cristallinité, ce qui est possible lorsque le substrat à fonction verrière est inorganique (en verre) mais très difficilement envisageable lorsque le substrat est organique. La présente invention vise donc à pallier les inconvénients en proposant une modification du substrat de nature organique pour le rendre compatible avec une structure d'empilement électrochimique. A cet effet, la présente invention a pour objet un système électrochimique comportant au moins un substrat de nature organique, au moins une couche électroconductrice et au moins une espèce active, qui se caractérise en ce qu'il comprend au moins une couche organique située entre la couche électroconductrice et le substrat. Grâce à l'utilisation d'une couche à l'interface entre le substrat et la couche électroconductrice, il est possible d'une part, d'améliorer l'adhésion entre le substrat et la couche électroconductrice (en compensant les différences de contraintes et de dilatation du substrat et de la couche électroconductrice) et d'autre part on limite les agressions chimiques du substrat par les composants du système AC. Dans d'autres modes de réalisation préférés de l'invention, on peut éventuellement avoir recours en outre à l'une et/ou à l'autre des dispositions suivantes : - le substrat comprend du PMMA - le substrat est du PMMA étiré - la couche organique est un vernis à base de polysiloxane, - la couche organique possède une épaisseur comprise entre 0.5 m à 10 m et préférentiellement de 1 à 3 m. - la couche électroconductrice est du type métallique ou du type TCO (Transparent Conductive Oxide) en ITO, SnO2:F, ZnO :Al, ou être un multi-couche du type TCO/métal/TCO, ce métal étant choisi notamment parmi l'argent, l'or, le platine, le cuivre, ou un multi-couche de type NiCr/métal/NiCr, le métal étant choisi également notamment parmi l'argent, l'or, le platine, le cuivre. - le système électrochimique comprend en outre une couche barrière, qui est à base de nitrure, d'oxyde ou d'oxynitrure de silicium, ou à base de nitrure ou d'oxynitrure d'aluminium ou d'un mélange d'au moins deux de ces composés (nitrures ou oxynitrures mixtes Si-Al), cette couche étant interposée entre la couche de vernis et la couche électroconductrice, - la couche barrière possède une épaisseur de 50 nm à 500 nm et préférentiellement de 100 nm à 300 nm, - Le système à 3 couches avec la couche centrale AC électrochimiquement active comprend dans un même milieu les matériaux électroactifs à coloration anodique et cathodique, un ou plusieurs solvants, éventuellement un ou plusieurs polymères et éventuellement un ou plusieurs sels ioniques jouant le rôle d'électrolyte si nécessaire, - les espèces à coloration anodique sont des composés organiques comme les dérivés de la phénazine comme par exemple la 5,10-dihydrophénazine, de la 1,4-phénylènediamine, de benzidine, de métallocène, de phénothiazine, de carbazole, - les espèces à coloration cathodique sont des composés organiques comme les dérivés de viologène (sel de bipyridinium) comme les méthyl-viologène tétrafluoroborates ou les octyl-viologène tétrafluoroborates, ou de quinone ou encore de polythiophènes, - les solvants peuvent être du diméthylsulfoxyde, du N,N-diméthylformamide, du carbonate de propylène, du carbonate d'éthylène, de la N-méthyl pyrolidinone, de la gamma butyrolactone, des liquides ioniques, des éthylène glycols, des alcools, des cétones, des nitriles, - les polymères peuvent être des polyéthers, des polyesters, des polyamides, des polyimides, des polycarbonates, des polyméthacrylates, des polyacrylates, des polyacétates, des polysilanes, les polysiloxanes, des celluloses, les sels ioniques sont par exemple du perchlorate de lithium, des sels de trifluorométhanesulfonate (triflate), des sels de trifluorométhanesulfonylimide, des sels ammoniums ou encore des liquides ioniques, - la couche AC possède une épaisseur de 50 m à 500 m et préférentiellement de 150 m à 300 m - l'espèce active se présente sous la forme d'une couche électrochimiquement active qui comporte au moins un des composés suivants : oxyde de tungstène W, de niobium Nb, d'étain Sn, de bismuth Bi, de vanadium V, de nickel Ni, d'iridium lr, de l'antimoine Sb, du tantale Ta, seul ou en mélange, et comprenant éventuellement un métal additionnel tel que le titane, le tantale ou le rhénium, - le système comprend en outre une couche à fonction électrolyte qui est choisie parmi le nitrure de silicium (Si3N4), l'oxyde de molybdène (MoO3), l'oxyde de tantale (Ta2O5), l'oxyde d'antimoine (Sb2O5), l'oxyde de nickel (Ni0X), l'oxyde d'étain (SnO2), l'oxyde de zirconium (ZrO2), l'oxyde d'aluminium (Al2O3), de l'oxyde de silicium (SiO2), l'oxyde de niobium (Nb2O5), l'oxyde de chrome (Cr2O3), l'oxyde de cobalt (Co3O4), l'oxyde de titane (TiO2), l'oxyde de zinc (ZnO) éventuellement allié avec de l'aluminium, l'oxyde d'étain et de zinc (SnZnOX), l'oxyde de vanadium (V2O5), au moins un de ces oxydes étant éventuellement hydrogéné, ou nitruré, Dans le contexte de l'invention, on peut exploiter une configuration simplifiée de type substrat transparent / TC1 / couche AC / TC2 / Substrat transparent (système à 3 couches) dans lequel le matériau de la couche AC est cloisonné entre deux substrats organiques. Par ailleurs, dans une configuration tout solide (système à 5 couches), la fabrication est simplifiée, puisque l'on peut déposer l'ensemble des couches du système, l'une après l'autre, sur un unique substrat porteur. On allège en outre le dispositif, puisqu'il n'est plus indispensable d'avoir deux substrats porteurs. L'invention concerne également les applications du dispositif électrochimique qui concerne les vitrages électrochromes. Dans ce cas, avantageusement, on prévoit que le ou les substrat(s) du dispositif est (sont) transparent(s), en plastique, quand les vitrages sont destinés à fonctionner en transmission lumineuse variable. Quand le vitrage est destiné à fonctionner en transmission lumineuse variable, avec un dispositif muni d'un ou deux substrats transparents, on peut le monter en vitrage multiple, notamment en double-vitrage avec un autre substrat transparent, et/ou en vitrage feuilleté. Si l'on revient à l'application des vitrages électrochromes, ces derniers peuvent avantageusement être employés en tant que vitrages pour le bâtiment, pour l'automobile, vitrages de véhicule industriel/de transport collectif, vitrages de transport terrestre, aérien (hublot en particulier), fluvial ou maritime, rétroviseurs, miroirs ou en tant qu'éléments d'optique tels que les objectifs d'appareil photographique, ou encore en tant que face avant ou élément à disposer sur ou à proximité de la face avant d'écrans de visualisation d'appareils tels que les ordinateurs ou les télévisions. Les substrats organiques sont en plastique clair ou foncé, de forme plane ou bombée et sont extrêmement légers comparés au substrats verriers inorganiques. Leur épaisseur peut varier entre 0.6 mm et 19 mm, en fonction des attentes et des besoins des utilisateurs finaux. Les substrats peuvent être partiellement revêtus d'un matériau opaque, en particulier sur leur périphérie, en particulier pour des raisons esthétiques. Les substrats peuvent aussi posséder une fonctionnalité propre (issue d'un empilement d'au moins une couche de type contrôle solaire, anti-reflets, bas-émissive, hydrophobe, hydrophile...) et dans ce cas le vitrage électrochrome associe les fonctions apportées par chaque élément afin de répondre aux besoins des utilisateurs. Un intercalaire polymère est ici utilisé dans un but d'associer les deux substrats selon la procédure de feuilletage couramment utilisée dans le monde automobile ou du bâtiment afin d'aboutir à un produit de sécurité ou de confort : sécurité anti-éjection ou anti-balles pour une utilisation dans le domaine des transports et sécurité anti-effraction (anti-bris de verre) pour une utilisation dans le domaine des bâtiments, ou apportant grâce à cet intercalaire de feuilletage, une fonctionnalité acoustique, d'anti-solaire, ou de coloration. L'opération de feuilletage est aussi favorable dans le sens qu'elle isole l'empilement fonctionnel contre les agressions chimiques ou mécaniques. L'intercalaire est choisi de préférence à base d'éthylène vinylacétate (EVA) ou de ses copolymères, il peut aussi être en polyuréthane (PU), en polyvinylbutyral (PVB) en résine pluri ou mono-composants réticulable thermiquement (époxy, PU) ou aux ultraviolets (époxy, résine acrylique). L'intercalaire de feuilletage est généralement transparent, mais il peut être coloré totalement ou partiellement pour répondre aux souhaits des utilisateurs. L'isolation de l'empilement de l'extérieur est généralement complétée par des systèmes de joints placés sur les chants des substrats, voire partiellement à l'intérieur des substrats. L'intercalaire de feuilletage peut aussi inclure des fonctions supplémentaires comme inclure une fonction anti-solaire apportée par exemple par un film plastique comportant des multicouches ITO/Métal/ITO ou un film composé d'un empilement de couches organiques. L'invention concerne également le procédé de fabrication du dispositif selon l'invention : on peut déposer les couches de l'empilement fonctionnel (TC1 / EC1 / EL / EC2 / TC2) par une technique utilisant le vide, du type pulvérisation cathodique, éventuellement assistée par champ magnétique, par évaporation thermique ou assistée par un flux d'électrons, par ablation laser, par CVD (Chemical Vapor Deposition), éventuellement assistée par plasma ou par micro-ondes. La couche active AC peut être déposée par une technique à pression atmosphérique, notamment par dépôt de couches par synthèse sol-gel, notamment de type trempé, spray-coating ou enduction laminaire. Dans le cas des systèmes simplifiés de types viologènes il peut être avantageux de recourir à un système d'injection du milieu AC entre les deux substrats. Les couches TC1 et TC2 sont déposées par une technique similaire à la structure d'empilement à 5 couches. En fait, il est ici particulièrement avantageux de recourir à une technique de dépôt sous vide, notamment du type pulvérisation, car elle permet une maîtrise très fine des caractéristiques de la couche constituant l'électrolyte (vitesse de dépôt, densité, structure....) - D'autres détails et caractéristiques avantageux de l'invention ressortent de la description faite ci- après en référence aux dessins annexés qui représentent : - la figure 1 est vue de face de l'objet de l'invention, -la figure 2 est une vue en coupe selon AA de la figure 1 illustrant un mode de réalisation de l'invention mettant en oeuvre un système électrochimique de nature essentiellement inorganique dit aussi tout solide (système classiquement à 5 couches), - la figure 3 est une vue en coupe selon BB de la figure 1 illustrant un mode de réalisation de l'invention mettant en oeuvre un système électrochimique de nature essentiellement inorganique, - la figure 4 est une vue en coupe selon AA de la figure 1 illustrant un mode de réalisation de l'invention mettant en oeuvre un système électrochimique de nature essentiellement organique, la figure 5 est une vue en coupe selon BB de la figure 1 illustrant un mode de réalisation de l'invention mettant en oeuvre un système électrochimique de nature essentiellement organique, - les figures 6a et 6b illustrent respectivement une image de la surface et une courbe de rugosité obtenue (sur l'axe AA) du PMMA nu sur lequel aucun solvant n'a été déposé, - les figures 7a et 7b illustrent respectivement une image de surface et une courbe de rugosité obtenue (sur l'axe AA) du PMMA nu sur lequel une goutte de carbonate de propylène a été déposée, - les figures 8a et 8b illustrent respectivement une image de surface et une courbe de rugosité obtenue (sur l'axe AA) du PMMA recouvert de vernis organique sur lequel aucun solvant n'a été déposé, - les figures 9a et 9b illustrent respectivement une Image de la surface et une courbe de rugosité obtenue (sur l'axe AA) du PMMA recouvert de vernis organique sur lequel une goutte de carbonate de propylène a été déposée. Sur les dessins annexés, certains éléments peuvent être 15 représentés à des dimensions plus grandes ou plus petites que dans la réalité, et ce afin de faciliter la compréhension de la figure. L'exemple illustré par les figures 1, 2 et 3, concerne un vitrage 1 électrochrome. Il comprend successivement, de l'extérieur vers l'intérieur de l'habitacle, deux substrats S1, S2 en plastique en PMMA 20 étiré, ou en PC, COC de respectivement 2,1 mm ; 2,1 mm d'épaisseur par exemple. Les substrats S1 et S2 sont de même taille et leurs dimensions sont 150 mm x 150 mm. Le substrat S1 représenté en figures 2 et 3 comporte en face 2 un 25 empilement de couches minces de type électrochrome tout solide (à 5 couches). Le substrat S1 est feuilleté au substrat S2 par une feuille fl thermoplastique en polyuréthane (PU) de 0,8 mm d'épaisseur (elle peut être remplacée par une feuille d' éthylènevinylacétate (EVA) ou de polyvinylbutyral (PVB)). 30 On peut remarquer sur les figures que les couches de collecteur de courant 2 et/ou 4 (couches TC1 et/ou TC2 par exemple) ne sont pas en contact direct avec les substrats S1 et/ou S2. On interpose entre le substrat et la couche électroconductrice au moins une couche organique 10 (visible en figure 2 et 3), améliorant l'adhésion de la couche TC1 et/ou TC2 avec le substrat et empêchant les attaques chimiques du substrat par la couche AC, qui est de nature organique et la couche électroconductrice qui est de nature essentiellement minérale. Cette couche organique 10 est un vernis à base de polysiloxane. Ces polysiloxanes sont préparés à partir de silanes disponibles commercialement (par exemple chez Sigma-Aldrich-Fluka) préférentiellement à partir de tetraéthoxysilane (TEOS), méthyltriméthoxysilane (MTMS), ou encore phenyl triméthoxysilane (PTMS) et selon une épaisseur comprise entre 0.5 m à 10 m et préférentiellement de 1 à 3 m. On peut aussi recouvrir la couche organique 10 d'une couche inorganique 11 (représentée sur les figures 2 et 3, 4 et 5), la couche 11 étant par exemple Si3N4 si une couche barrière est nécessaire ou une couche SiOx faite par PECVD (Plasma Enhanced Chemical Vapor Deposition) L'empilement de couches minces électrochrome comporte un empilement actif 3 placé entre deux matériaux conducteurs électroniques appelés aussi collecteurs de courant 2 et 4. Le collecteur 2 est destiné à être au contact de la face 2. Les collecteurs 2 et 4 et l'empilement actif 3 peuvent être soit sensiblement de dimensions et de formes identiques, ou soit sensiblement de dimensions et de formes différentes, et on conçoit alors que le cheminement des collecteurs 2 et 4 sera adapté en fonction de la configuration. Par ailleurs, les dimensions des substrats en particulier S1 peuvent être essentiellement supérieures à celles de 2, 4 et 3. Les collecteurs 2 et/ou 4 peuvent aussi se présenter sous forme de grille, réseaux de fils ou similaires. Les collecteurs 2 et 4 sont de type métallique ou du type TCO (Transparent Conductive Oxide) en ITO, SnO2:F, ZnO :Al, ou être un multi-couche du type TCO/métal/TCO, ce métal étant choisi notamment parmi l'argent, l'or, le platine, le cuivre. Il peut s'agir également d'un multi-couche de type NiCr/métal/NiCr, le métal étant choisi également notamment parmi l'argent, l'or, le platine, le cuivre. Selon les configurations, ils peuvent être supprimés et dans ce cas des amenées de courant sont directement en contact avec l'empilement actif 3. Le vitrage 1 incorpore des amenées de courant 8, 9 qui permettent de commander le système actif via une alimentation électrique. Ces amenées de courant sont du type de celles utilisées pour les vitrages chauffants (à savoir clinquant, fils ou similaire). Une forme préférée de réalisation du collecteur 2 consiste à déposer en face 2 un bicouche constitué d'une première couche à base de SiO2 dopée ou non (notamment dopé avec de l'aluminium ou du bore) d'environ 20 nm surmontée d'une seconde couche d'ITO d'environ 100 à 600 nm (deux couches de préférence déposées successivement, sous vide, par pulvérisation cathodique assistée par champ magnétique et réactive en présence d'oxygène). Une autre forme de réalisation du collecteur 2 consiste à déposer en face 2 une mono couche constituée d'ITO d'environ 100 à 600 nm (une couche de préférence déposée, sous vide, par pulvérisation cathodique assistée par champ magnétique et réactive en présence d'oxygène). Le collecteur 4 est une couche d'ITO de 100 à 500 nm également déposée par pulvérisation cathodique réactive assistée par champ magnétique sur l'empilement actif. L'empilement actif 3 représenté en figures 2 et 3 se décompose de la façon suivante : • une couche de matériau électrochrome anodique en oxyde de nickel de 100 à 300 nm, alliée ou non à d'autres métaux. En variante non représentée sur les figures, la couche de matériau anodique est à base d'une couche en oxyde d'iridium de 40 à 100 nm. • une couche en oxyde de tungstène de 100 nm, • une couche en oxyde de tantale hydraté ou d'oxyde de silice hydraté ou d'oxyde de zirconium hydraté de 100 nm ou un mélange de ces derniers, • une couche de matériau électrochrome cathodique à base d'oxyde de tungstène hydraté de 200 à 500 nm, préférentiellement de 300 et 400 nm, notamment voisine de 370 nm, L'empilement actif 3 peut être incisé sur tout ou partie de sa périphérie de gorges réalisées par des moyens mécaniques ou par attaque par rayonnement laser, éventuellement pulsé, et ce afin de limiter les fuites électriques périphériques comme cela est décrit dans la demande française FR-2 781 084. Par ailleurs, le vitrage représenté en figures 1, 2 et 3 incorpore (non représenté sur les figures) un premier joint périphérique en contact avec les faces 2 et 3, ce premier joint étant adapté pour réaliser une barrière aux agressions chimiques extérieures. Un deuxième joint périphérique est en contact avec le chant de S1, le chant de S2 et la face 4, de manière à réaliser : une barrière, un moyen de montage avec le moyen de transport, une étanchéité entre l'intérieur et l'extérieur, une fonction esthétique, un moyen d'incorporation d'éléments de renfort. Selon d'autres variantes de réalisation de l'invention, l'empilement 20 actif 3 tout solide peut être remplacé par d'autres familles d'électrochromes du type polymère. Dans la configuration représenté sur les figures 4 et 5, le système électrochrome (à 3 ou 5 couches) est directement assemblé entre deux substrats S1 et S2. Il s'agit d'une configuration du type : S1 /couche 25 organique (10) / couche inorganique (Il)/ TC 1(2) / milieu actif (3) / TC2 (4) / couche inorganique (11') / couche organique (10') / Substrat S2. Le milieu actif 3 peut être constitué de 3 couches polymères selon une première variante, ou d'un empilement mixte de couches inorganique et polymères selon une deuxième variante, ou encore d'un 30 milieu unique constitué de viologènes et de phénazines solubilisés à une concentration typiquement de 3.10-2 M dans, par exemple, du carbonate de propylène et dans lequel on pourra ajouter un sel de tertabutyl ammonium tetrafluoroborate à une concentration de 5.10-2M pour constituer l'électrolyte support. Ces formes de réalisation intègrent les mêmes collecteurs 2 et 4 décrits précédemment pour les systèmes électrochimiques de type tout 5 solide. En revanche, elles en diffèrent par le fait qu'elles ne requièrent pas pour l'assemblage des substrats organiques S1 et S2 d'intercalaire de feuilletage fl. Ainsi, selon un premier exemple illustré en figure 4, une première 10 partie formée d'une couche de matériau électrochrome ou autrement appelée couche active, en poly(3, 4-éthylène-dioxythiophène) de 10 à 10000 nm, de préférence de 50 à 500 nm sur un substrat PET recouvert d'une couche ITO; en variante il peut s'agir de l'un des dérivés de ce polymère, est déposée par des techniques connues de dépôt par 15 voie liquide (pulvérisation ou spray coating , trempage ou dip coating , pulvérisation rotative ou spin coating ou par coulée), ou encore par électrodéposition, sur un substrat revêtu de son collecteur de courant, ce collecteur de courant pouvant être une couche conductrice inférieure ou supérieure formant l'électrode (l'anode ou la 20 cathode), éventuellement pourvue de fils ou similaires. Quel que soit le polymère constituant cette couche active, ce polymère est particulièrement stable, notamment au UV, et fonctionne par insertion-désinsertion d'ionslithium (Li+) ou alternativement d'ions H+. Une seconde partie jouant le rôle d'électrolyte, et formée d'une 25 couche d'épaisseur comprise entre 50 nm à 2000 m, et de préférence comprise entre 50 nm à 1000 m, est déposée par une technique connue de dépôt par voie liquide (pulvérisation ou spray coating , trempage ou dip coating , pulvérisation rotative ou spin coating ou par coulée, entre les première et troisième parties sur la première 30 partie ou encore par injection. Cette seconde partie est à base de polyoxyalkylène, notamment du polyoxyéthylène. En variante, il peut s'agit d'un électrolyte de type minéral, à base par exemple d'oxyde hydraté de tantale, de zirconium, ou de silicium. Cette seconde partie d'électrolyte déposée sur la couche de matériau électrochrome active, elle-même supportée par le substrat organique comportant sa couche de vernis organique, est alors revêtue par une troisième partie dont la constitution est analogue à la première partie, à savoir cette troisième partie se décompose en un substrat, revêtu d'un collecteur de courant, ce collecteur de courant étant lui- même recouvert par une couche active. Un second exemple correspond à un vitrage fonctionnant par transfert protonique. Il est constitué d'un premier substrat S1 organique en PMMA étiré par exemple 1, de 4 mm, puis d'une couche de vernis 10 • d'une première couche électroconductrice 2 de type TCO de 300 nm , • d'une première couche de matériau électrochrome anodique en oxyde de nickel hydraté NiOXHy de 185 nm, (elle pourrait être remplacée par une couche en oxyde d'iridium hydraté de 55 nm), • d'un électrolyte se décomposant en une première couche en oxyde de tantale hydraté de 70 nm, une seconde couche en solution solide de polyoxyéthylène avec de l'acide phosphorique POE-H3PO4 de 100 micromètres, ou alternativement une solution solide de polyéthylène imine avec de l'acide phosphorique PEI-H3PO4, • d'une seconde couche de matériau électrochrome cathodique à base d'oxyde de tungstène de 350 nm, • d'une seconde couche électroconductrice 4 de type TCO de 300 nm, • d'une couche de vernis 10 • puis d'un second substrat organique S2 identique au premier. On a donc, dans cet exemple, un électrolyte bi-couche à base de polymère habituellement utilisé dans ce type de vitrage, qui est doublé d'une couche d'oxyde de tantale hydraté suffisamment conductrice pour ne pas pénaliser le transfert de protons via le polymère et qui protège la contre-électrode en matériau électrochrome anodique du contact direct avec ce dernier, dont l'acidité intrinsèque lui serait préjudiciable. A la place de la couche en Ta2O5 hydraté peut être utilisée une 5 couche de type Sb2O5 ou TaWOx hydraté. On peut aussi prévoir un électrolyte tri-couche, avec deux couches d'oxyde hydraté, soit de part et d'autre de la couche de polymère, soit superposées l'une à l'autre du côté de la couche de matériau électrochrome anodique . 10 Selon encore une variante de réalisation, on prévoit de disposer entre la couche organique et la couche électroconductrice TC1 et/ ou TC2, une couche barrière 11 (visible notamment en figure 3 et en figure 4) à base de nitrure ou d'oxynitrure de silicium, ou à base de nitrure ou d'oxynitrure d'aluminium ou d'un mélange d'au moins deux de ces 15 composés (nitrures ou oxynitrures mixtes Si-Al), cette couche barrière possède une épaisseur de 50 nm à 500 nm et préférentiellement de 100 nm à 300 nm. Un troisième exemple (illustrés globalement par les figures 1 à 3, sauf en ce qui concerne la couche organique 10 qui est absente) 20 correspond à un système à 5 couches en utilisant un substrat organique de type dalle de PMMA de 4mm d'épaisseur qui a subit pour seul traitement un lavage au RBS avant les dépôts de couches d'oxydes métalliques . Il est constitué - d'un premier substrat S1 organique par exemple en PMMA étiré 25 de 4mm - d'une couche TCO 2 à base d'ITO a été déposée avec une épaisseur de 500nm, - d'un empilement EC 1 / EL/ EC2 (formant le système 3) judicieusement choisies parmi les couches d'oxydes précédemment 30 citées ont été déposées, d'une couche TCO 4 à base d'ITO, - d'un second substrat S2 organique par exemple en PMMA étiré de 4 mm Le substrat S1 en PMMA étiré sur lequel l'empilement précédemment décrit a été déposé est ensuite feuilleté, à S2 en même temps que sont posées les connectiques, à l'aide d'un intercalaire fl en PU et d'un contre verre inorganique. La cellule ainsi obtenue est ensuite cyclée entre -2V et 1V de manière à la colorer et la décolorer. Quels que soient les temps d'équilibre à un potentiel donné (2min, 10min ou 6Omin), les transmissions lumineuses mesurées aux deux potentiels sont proches de 50%. La cellule est donc non fonctionnelle et de nombreuses craquelures sont observées, à l'oeil nu, au niveau des couches, et sont le signe d'une mauvaise adhésion entre le substrat organique et les couches électroconductrices et/ou électroactives. Un quatrième exemple (illustrés par les figures 1 à 3) correspond à un système à 5 couches en utilisant un substrat organique de type dalle de PMMA de 4mm d'épaisseur sur laquelle a été déposée par ruissellement (ou flow coating) une couche de vernis organique 10 à base de polysiloxane. Exactement les mêmes couches d'oxydes métalliques que celles décrites dans le troisième exemple ont ensuite été déposées sur la dalle de PMMA + le vernis à base de polysiloxanes en conservant les mêmes conditions de dépôts que celles utilisées dans le troisième exemple. L'assemblage de la cellule par feuilletage avec un intercalaire de PU ainsi que la pose des connectiques demeurent aussi identiques à ceux du troisième exemple. La cellule ainsi obtenue est ensuite cyclée entre -2V et 1V de manière à la colorer et la décolorer. La cellule passe ainsi d'une couleur bleu foncé à une couleur gris-brunâtre et les valeurs de transmission lumineuses, mesurées après des temps d'équilibre de 2 minutes, varient de 2% à 50%. La fonctionnalité de cette cellule réalisée sur dalle de PMMA + vernis 10 à base de siloxane est tout à fait satisfaisante, avec un contraste de 25, et aucune craquelure n'est observée, que ce soit à l'oeil nu ou au microscope. Un cinquième exemple illustre, dans le cadre de l'invention, la protection qu'apporte le vernis organique sur un substrat polymère tel que le PMMA. Des gouttes de carbonate de propylène (environ 2mL) ont été déposées sur trois substrats à base de PMMA : - PMMA nu, - PMMA + vernis organique (à base de polysiloxane) - PMMA + vernis organique (à base de polysiloxane) + couche d'ITO Après plusieurs heures à température ambiante, le carbonate de propylène a réagi avec le PMMA nu, alors qu'aucune réaction n'est observée sur les deux autres substrats : une fois essuyée, la goutte de carbonate de propylène laisse une trace sur le PMMA nu, cette trace correspond à une zone gonflée, avec une surépaisseur globale d'environ 6 microns par rapport à la zone qui n'a pas été en contact avec le carbonate de propylène. De plus, sur le PMMA nu et le PMMA + vernis organique, les zones sur lesquelles des gouttes de carbonate de propylène avaient été déposées ont été analysées au profilomètre et ont été comparées aux zones n'ayant jamais été en contact avec du carbonate de propylène. Les figures 6a à 9a représentent les images des surfaces ainsi les courbes de rugosité ainsi obtenues (6a à 9b). Les surfaces sur les figures 6b et 7b sont très différentes, de plus, la distance moyenne PV (distance entre le haut des pics et le creux des vallées) des courbes de rugosité passe de 0.10 à 0. 54 microns entre le PMMA nu sur lequel aucun solvant n'a été déposé et le PMMA nu sur lequel une goutte de carbonate de propylène a été déposée. Ceci correspond à des rayures plus profondes sur le PMMA nu mis en contact avec du carbonate de propylène que sur le PMMA nu jamais mis en contact avec le carbonate de propylène. En revanche, les images de surfaces sur les figures 8a et 9a sont semblables et la distance moyenne PV est identique pour la zone de PMMA + vernis organique sur laquelle une goutte de PMMA a été déposée et sur la zone de PMMA + vernis organique sur laquelle aucun solvant n'a été déposé. REVENDICATIONS 1- Système électrochimique comportant au moins un substrat de nature organique, au moins une couche électroconductrice et au moins une espèce active, caractérisé en ce qu'il comprend au moins une couche organique située entre la couche électroconductrice et le substrat. 2- Système électrochimique selon la revendication 1, caractérisé 10 en ce que le substrat comprend du PMMA. 3- Système selon la revendication 1, caractérisé en ce que le substrat est du PMMA étiré. 4- Système selon l'une des revendications précédentes, caractérisé en ce que la couche organique est un vernis à base de 15 polysiloxane. 5- Système selon la revendication 4, caractérisé en ce que la couche organique possède une épaisseur comprise entre 0.5 m à 10 m et préférentiellement de 1 à 3 m. 6- Système selon l'une des revendications précédentes, 20 caractérisé en ce que la couche électroconductrice est du type métallique ou du type TCO (Transparent Conductive Oxide) en ITO, SnO2:F, ZnO:AI, ou un multi-couche du type TCO/métal/TCO, ce métal étant choisi notamment parmi l'argent, l'or, le platine, le cuivre, ou un multi-couche de type NiCr/métal/NiCr, le métal étant choisi également 25 notamment parmi l'argent, l'or, le platine, le cuivre. 7- Système selon l'une des revendications précédentes, caractérisé en ce que le système électrochimique comprend en outre une couche barrière, qui est à base de nitrure, d'oxyde ou d'oxynitrure de silicium, ou à base de nitrure ou d'oxynitrure d'aluminium ou d'un 30 mélange d'au moins deux de ces composés (nitrures ou oxynitrures mixtes Si-Al), cette couche étant interposée entre la couche de vernis et la couche électroconductrice. 8- Système selon la revendication précédente, caractérisé en ce que la couche barrière possède une épaisseur de 50 nm à 500 nm et préférentiellement de 100 nm à 300 nm. 9- Système selon l'une quelconque des revendications précédentes, caractérisé en ce que la couche active AC comprend dans un même milieu les matériaux électroactifs à coloration anodique et cathodique, un ou plusieurs solvants, éventuellement un ou plusieurs polymères et éventuellement un ou plusieurs sels ioniques jouant le rôle d'électrolyte si nécessaire. 10- Système selon la revendication précédente, caractérisé en ce que les espèces à coloration anodique des composés organiques comme les dérivés de la phénazine comme par exemple la 5,10-dihydrophénazine, de la 1,4-phénylènediamine, de benzidine, de métallocène, de phénothiazine, de carbazole. 11-Système selon la revendication 9, caractérisé en ce que les espèces à coloration cathodique sont des composés organiques comme les dérivés de viologène (sel de bipyridinium) comme les méthylviologène tétrafluoroborates, les octyl-viologène tétrafluoroborates, ou de quinone ou de polythiophène. 12- Système selon la revendication 9, caractérisé en ce que les solvants peuvent être du diméthylsulfoxyde, du N,N-diméthylformamide, du carbonate de propylène, du carbonate d'éthylène, de la N-méthyl pyrolidinone, de la gamma butyrolactone, des liquides ioniques, des éthylène glycols, des alcools, des cétones, des nitriles. 13- Système selon la revendication 9, caractérisé en ce que les polymères peuvent être des polyéthers, des polyesters, des polyamides, des polyimides , des polycarbonates, des polyméthacrylates, des polyacrylates, des polyacétates, des polysilanes, les polysiloxanes, des celluloses. 14- Système selon la revendication 9, caractérisé en ce que les sels ioniques sont par exemple du perchlorate de lithium, des sels de trifluorométhanesulfonate (triflate), des sels detrifluorométhanesulfonylimide, des sels ammoniums ou encore des liquides ioniques. 15- Système selon la revendication 9, caractérisé en ce que la couche AC possède une épaisseur de 50 m à 500 m et 5 préférentiellement de 150 m à 300 m. 16- Système selon l'une quelconque des revendications 1 à 8, caractérisé en ce que l'espèce active est sous forme de couche électrochimiquement active comportant au moins un des composés suivants : oxyde de tungstène W, de niobium Nb, d'étain Sn, de 10 bismuth Bi, de vanadium V, de nickel Ni, d'iridium lr, de l'antimoine Sb, du tantale Ta, seul ou en mélange, et comprenant éventuellement un métal additionnel tel que le titane, le tantale ou le rhénium. 17- Système selon l'une quelconque des revendications 1 à 8, caractérisé en ce qu'il comporte en outre une couche à fonction 15 électrolyte choisie parmi le nitrure de silicium (Si3N4), l'oxyde de molybdène (MoO3), l'oxyde de tantale (Ta2O5), l'oxyde d'antimoine (Sb2O5), l'oxyde de nickel (Ni0X), l'oxyde d'étain (Sn02), l'oxyde de zirconium (ZrO2), l'oxyde d'aluminium (Al2O3), de l'oxyde de silicium (SiO2), l'oxyde de niobium (Nb2O5), 1 `oxyde de chrome (Cr2O3), l'oxyde de 20 cobalt (Co3O4), l'oxyde de titane (TiO2), l'oxyde de zinc (ZnO) éventuellement allié avec de l'aluminium, oxyde d'étain et de zinc (SnZnOX), l'oxyde de vanadium (V2O5), au moins un de ces oxydes étant éventuellement hydrogéné, ou nitruré, le matériau électrochimiquement actif et le matériaux à fonctions électrolyte sont 25 compris dans un même milieux. 18-Vitrage électrochrome, caractérisé en ce qu'il comporte le système électrochimique selon l'une des revendications précédentes, présentant notamment une transmission et/ou réflexion lumineuse et/ou énergétique variable, avec le substrat ou au moins une partie des 30 substrats transparent(s) ou partiellement transparent(s), en matériau plastique, de préférence monté en vitrage multiple et/ ou feuilleté, ou en double vitrage. 19- Vitrage électrochrome, comportant le système électrochimique selon l'une des revendications 1 à 17, caractérisé en ce qu'il est associé à au moins une autre couche adaptée pour apporter une fonctionnalité supplémentaire (contrôle solaire, bas émissif, hydrophobe, hydrophile, anti-reflet) audit vitrage. 20- Procédé de fabrication du dispositif électrochimique selon l'une des revendications 1 à 17, caractérisé en ce qu'on dépose au moins l'une des couches du système électrochimique par une technique utilisant le vide, du type pulvérisation cathodique, éventuellement assistée par champ magnétique, par évaporation thermique ou assistée par un flux d'électrons, par ablation laser, par CVD, éventuellement assistée par plasma ou par micro-ondes, ou par une technique à pression atmosphérique, notamment par dépôt de couches par synthèse sol-gel, notamment de type trempé, spray-coating ou enduction laminaire. 21- Utilisation du vitrage selon l'une des revendications 18 ou 19 en tant que vitrage pour le bâtiment, vitrage pour l'automobile, vitrage de véhicules industriels ou de transport collectif, ferroviaire, maritime, aérien, en particulier hublot, rétroviseurs, miroirs.